СПОСОБ ПОЛУЧЕНИЯ КОМПОЗИЦИЙ ДЛЯ ПОЛУЧЕНИЯ АНТИФРИКЦИОННЫХ ПОКРЫТИЙ НА МЕТАЛЛИЧЕСКИХ ПОВЕРХНОСТЯХ

1. Способ получения композиции для получения антифрикционных покрытий на металлических поверхностях, отличающийся тем, что на основе водной суспензии политетрафторэтилена в сочетании с лаком полиамидокислоты, поливинилпирролидоном, вспомогательными веществами, такими как наполнители, эмульгатор, органические растворители, вода, и состоящий из следующих стадий:
а) приготовление лака на основе полиамидокислоты, включающей
I - получение раствора полиамидокислоты растворением полиамидокислоты в смеси, содержащей N-метилпирролидон, моноэтаноламин и воду;
II - смешение полученного раствора I в смеси для лака, содержащей N-метилпирролидон, этилцеллозольв, бутиндиол;
б) приготовление смеси для смазки, содержащей эмульгатор (ОП-10) на основе оксиэтилированных алкилфенолов, ксилол, этилцеллозольв и воду;
в) приготовление водной пасты на основе слюды, содержащей слюду, эмульгатор на основе оксиэтилированных алкилфенолов, поливилпирролидон и воду;
г) приготовление водной сажевой пасты, содержащей сажу, эмульгатор на основе оксиэтилированных алкилфенолов, поливинилпирролидон и воду;
д) обработка (из п.б) мелкодисперсных углеродных волокон с наноразмерами смесью для смазки;
е) совмещение лака на основе полиамидокислоты со стадии (а) с пастой на основе слюды со стадии (в);
ж) совмещение водной суспензии политетрафторэтилена с компонентами, полученными на стадиях (д), (е), (б) и (г) с поливинилпирролидоном и водой при перемешивании до получения однородного состава при следующем компонентном содержании:
водная суспензия политетрафторэтилена;
лак на основе полиамидокислоты;
смесь для лака;
паста на основе сажи;
паста на основе слюды;
смесь для смазки;
поливинилпирролидон.
2. Способ получения композиции для получения антифрикционных покрытий по п.1, отличающийся тем, что дополнительно содержит водную суспензию сополимера тетрафторэтилена с гексафторпропиленом.